(57)【要約】【課題】プラズマ組成の変化やコンタミネーションの発生を防ぐといったシリコンの優位性を生かしつつ、エッチングレートを一定に保ち、エッチング均一性を維持することができる長寿命のシャワープレートを提供する。【解決手段】プラズマ処理装置において上部電極として用いられ、反応ガスを噴出させるためのガス噴出口が形成されているシャワープレートであって、少なくともシャワープレートのガス噴出側の母材がシリコン７からなり、且つガスを噴出させる側の面におけるシリコン母材７の前記ガス噴出口５の周囲にザグリ穴が形成されており、該シリコン母材７のガス噴出口５のザグリ穴部分にシリコンよりも耐プラズマエッチング性が高い材質からなる膜６が形成されたものであることを特徴とするプラズマ処理用シャワープレート１。【選択図】    図１
2004228500.tif 000002
【特許請求の範囲】
【請求項１】
プラズマ処理装置において上部電極として用いられ、反応ガスを噴出させるためのガス噴出口が形成されているシャワープレートであって、少なくともシャワープレートのガス噴出側の母材がシリコンからなり、且つガスを噴出させる側の面におけるシリコン母材の前記ガス噴出口の周囲にザグリ穴が形成されており、該シリコン母材のガス噴出口のザグリ穴部分にシリコンよりも耐プラズマエッチング性が高い材質からなる膜が形成されたものであることを特徴とするプラズマ処理用シャワープレート。
【請求項２】
前記シリコンよりも耐プラズマエッチング性が高い材質からなる膜が、アルミナ、イットリア、窒化アルミニウム、窒化ケイ素、炭化ケイ素、サファイア、及びダイヤモンドのうちの少なくとも一種を含む膜であることを特徴とする請求項１に記載のプラズマ処理用シャワープレート。
【請求項３】
前記シリコンよりも耐プラズマエッチング性が高い材質からなる膜の厚みが、１μｍ〜２ｍｍであることを特徴とする請求項１又は請求項２に記載のプラズマ処理用シャワープレート。
【請求項４】
前記シリコンの比抵抗が、０．００１〜１００Ω・ｃｍであることを特徴とする請求項１から請求項３のいずれか１項に記載のプラズマ処理用シャワープレート。
【請求項５】
前記シャワープレートが、１８０〜５００ｍｍの直径及び２〜３０ｍｍの厚さを有するものであることを特徴とする請求項１から請求項４のいずれか１項に記載のプラズマ処理用シャワープレート。
【請求項６】
前記シリコンよりも耐プラズマエッチング性が高い材質からなる膜の表面粗さＲａが、２．０μｍ以下であることを特徴とする請求項１から請求項５のいずれか１項に記載のプラズマ処理用シャワープレート。
【請求項７】
プラズマ処理装置における上部電極として用いるシャワープレートの製造方法において、少なくとも、シリコンからなる母材を用い、該母材に反応ガスを噴出させるためのガス噴出口を形成し、該母材のガスを噴出させる側の面において前記ガス噴出口の周囲にザグリ穴を形成し、前記母材のガスを噴出させる側の面全面上にシリコンよりも耐プラズマエッチング性が高い材質からなる層を形成させ、その後前記ザグリ穴以外の母材が表面に出てくるまで前記耐プラズマエッチング性が高い層を研磨除去して前記ザグリ穴部分にのみシリコンよりも耐プラズマエッチング性が高い材質からなる膜を形成させることを特徴とするプラズマ処理用シャワープレートの製造方法。
【請求項８】
前記シリコンよりも耐プラズマエッチング性が高い材質からなる膜を、アルミナ、イットリア、窒化アルミニウム、窒化ケイ素、炭化ケイ素、サファイア、及びダイヤモンドのうちの少なくとも一種を含む膜とすることを特徴とする請求項７に記載のプラズマ処理用シャワープレートの製造方法。
【請求項９】
前記ザグリ穴の深さを、１μｍ〜２ｍｍとすることを特徴とする請求項７又は請求項８に記載のプラズマ処理用シャワープレートの製造方法。
【発明の詳細な説明】
【０００１】
【発明の属する技術分野】
本発明は、シリコンウェーハ等をプラズマ処理する際、プラズマ処理装置の上部電極として使用するシャワープレート及びその製造方法に関する。
【０００２】
【従来の技術】
半導体製造装置として、プラズマドライエッチング装置に代表されるような、被処理物であるシリコンウェーハと対向する位置に上部電極を設けた平行平板型のプラズマ処理装置が知られている。
一般的なプラズマ処理装置は、例えば図３に示されるように、チャンバ２内に、上部電極１１と下部電極４が所定の間隔をあけて平行に設けられている。上部電極１１は、シャワープレートとも呼ばれ、反応ガス（エッチングガス）を整流して噴出させるための微小径の孔（ガス噴出口５）が多数あけられており、また、不図示の高周波電源と接続されている。一方、下部電極４の外周部にはウェーハＷに対して均一にプラズマ処理を行うためのフォーカスリング３が設けられている。
【０００３】
このようなプラズマ処理装置１０を用いてプラズマ処理を行う場合、シリコンウェーハＷを下部電極４上に載置し、シャワープレート１１のガス噴出口５から不図示のガス供給系から供給されたＣＦ４等の反応ガスを噴出させるとともに、高周波を印加してシャワープレート１１とウェーハＷとの間にプラズマを発生させることで、ウェーハ表面に所望の処理が施される。
このようにプラズマ処理装置１０は、ウェーハＷとシャワープレート１１との間にプラズマを発生させてエッチング処理を行うものであり、その原理上、ウェーハＷだけでなくシャワープレート１１自体もエッチングされる。
【０００４】
従来、シャワープレートの材質としては、カーボンやアルミニウムが用いられてきたが、プレート自体が上記のようにエッチングされると、パーティクルやコンタミネーションの発生の原因になってしまう。
その一方で近年のデバイスの高集積化、微細化にともないシャワープレートに要求される性能等も一段と厳しくなっている。
【０００５】
そこで、パーティクルやコンタミネーションの発生を低減すべく、従来のカーボンやアルミニウム製のシャワープレートに代わり、ウェーハと同素材であるシリコンを材料としたシャワープレートが注目を集めている。すなわち、シリコンを材料としてシャワープレートを作製すれば、たとえシャワープレート自体がエッチングされてもコンタミネーションとはならず、デバイスに悪影響を及ぼすことが防がれるので、歩留りの向上に大きな役割を果すことになる。
【０００６】
さらに、シリコン製のシャワープレートの利点として、プロセス中の余剰なフッ素を除去できることがある。例えばＣＦ４を含むエッチングガスは、ＣＦ４→ＣＦ３＋Ｆ、ＣＦ３→ＣＦ２＋Ｆというようにプラズマ中で解離することによってフッ素が生成される。このようなプラズマ中に生成されるフッ素が除去されないと、処理が進むにつれてフッ素が余剰に存在することとなってプラズマ組成が変化し、所望の処理が行えなくなってしまう。ところが、プラズマ中にシリコンが存在すれば、Ｓｉ＋４Ｆ→ＳｉＦ４（↑）という反応によって、余剰なフッ素を除去することができる。
【０００７】
このようにシリコン製のシャワープレートは、カーボンやアルミニウム製のシャワープレートに比べて種々の利点があるが、シリコン製のシャワープレート自体もエッチングされ、特にガスを噴出させる側のガス噴出口のエッジの消耗が激しく、使用時間が長くなるにつれて次第にラッパ状に変形してしまう。このようなガス噴出口の変形が起こると、反応ガスの流れが当初と変わってしまい、ウェーハに対し所定のエッチングレートやエッチングの均一性を維持できないという問題が発生する。
【０００８】
そこで近年では、シャワープレート自体の消耗を防ぐものとして、シャワープレートの表裏面にアルミナなどの耐プラズマエッチング性に優れた膜を被覆すると共に、プレートにセラミックス製の筒状ピースを埋め込んでガス噴出口を形成したシャワープレート（例えば、特許文献１参照。）や、シリコン等を母材とし、プラズマに曝される部位を、硬質カーボンなどの耐プラズマエッチング性に優れた材質の膜で被覆したシャワープレート（例えば、特許文献２参照。）が提案されている。
【０００９】
これらのシャワープレートでは、少なくともプレートのガスを噴出させる側の面（ウェーハに対向する面）が耐プラズマエッチング性に優れた材質で覆われているので、エッチングされにくく、使用に伴うシャワープレート自体の消耗を抑えることができ、プレートの寿命を延ばすことが可能となる。
【００１０】
【特許文献１】
特開平８−２２７８７４号公報
【特許文献２】
特開平１１−２５１０９３号公報
【００１１】
【発明が解決しようとする課題】
ところが、上記のようなガスを噴出させる側の面全体が膜で覆われているシャワープレートを用いると、母材シリコンの特性を生かすことができないという問題がある。
すなわち、特許文献２のようにシリコン等を母材としてもプラズマに曝される部分を別の材質（硬質カーボン）の膜で覆ってしまうと、母材のシリコンがプラズマと接触しないため、反応ガスが解離して生成するフッ素を除去することができない。その結果、プラズマ処理中にフッ素が余剰に存在することとなり、エッチング処理が進むにつれてプラズマ組成が変化し、所望の処理を施すことができなくなる。
【００１２】
また、特許文献１に開示されているシャワープレートのように筒状ピースを埋め込んでガス噴出口を形成するとなると、極めて高い加工精度が要求される上、多数の孔の一つ一つに筒状ピースを埋め込む必要上製造コストが非常に高くなり、また、筒状ピースと本体の密着性が十分確保できないなど、実用的でない。
【００１３】
さらに、アルミナや硬質カーボンなどの耐プラズマエッチング性に優れた材質であっても、プラズマに曝される面全体がシリコン以外のもので覆われているとなると、プラズマ処理中に微量ながらエッチングされてコンタミネーションを引き起こすおそれもある。
【００１４】
そこで、本発明は、プラズマ組成の変化やコンタミネーションの発生を防ぐといったシリコンの優位性を生かしつつ、エッチングレートを一定に保ち、エッチングの均一性を維持することができる長寿命のシャワープレートを提供することを目的とする。
【００１５】
【課題を解決するための手段】
上記目的を達成するため、本発明によれば、プラズマ処理装置において上部電極として用いられ、反応ガスを噴出させるためのガス噴出口が形成されているシャワープレートであって、少なくともシャワープレートのガス噴出側の母材がシリコンからなり、且つガスを噴出させる側の面におけるシリコン母材の前記ガス噴出口の周囲にザグリ穴が形成されており、該シリコン母材のガス噴出口のザグリ穴部分にシリコンよりも耐プラズマエッチング性が高い材質からなる膜が形成されたものであることを特徴とするプラズマ処理用シャワープレートが提供される（請求項１）。
【００１６】
このように、少なくともシャワープレートのガス噴出側の母材がシリコンからなり、且つガスを噴出させる側の面におけるシリコン母材の前記ガス噴出口の周囲にザグリ穴が形成されており、該シリコン母材のガス噴出口のザグリ穴部分にシリコンよりも耐プラズマエッチング性が高い材質からなる膜が形成されていれば、シリコンの優位性を生かしつつ、ガス噴出口の周囲では消耗され難いシャワープレートを実現することができる。
【００１７】
すなわち、エッチングによりＣＦ４等の反応ガスを供給しながらシリコンウェーハのプラズマ処理を行う際、上記のようなシャワープレートを用いれば、シャワープレートのガスを噴出させる側の面のガス噴出口の周りを除いた大部分がシリコンであるので、反応ガスが解離して発生する余剰なフッ素を除去し、また、エッチングされてもウェーハと同素材であるのでコンタミネーションを引き起こすこともない。
【００１８】
さらに、最も消耗されやすいガス噴出口の周囲には、耐プラズマエッチング性に優れた膜が形成されているので、長時間使用しても噴出口がほとんど変形することがない。従って、エッチングレートの変化を引き起こさず、ウェーハに対するエッチングの均一性も維持することができる。
また、本発明では、耐プラズマエッチング性に優れた膜は、シリコン母材のガス噴出口の周囲に形成されたザグリ穴部分に形成されているので、当該膜の面とシリコン母材のガスを噴出させる側の面とは略同一面となり、シリコン母材と耐プラズマエッチング性に優れた膜との間にほとんど凹凸がないものとすることができる。したがって、ゴミの付着や発塵性が低いとともに、膜が剥離することもないという利点がある。
【００１９】
前記ガス噴出口の周囲のシリコンよりも耐プラズマエッチング性が高い材質からなる膜は、アルミナ、イットリア、窒化アルミニウム、窒化ケイ素、炭化ケイ素、サファイア、及びダイヤモンドのうちの少なくとも一種を含む膜とすることができる（請求項２）。
これらの材質は、シリコンよりも耐プラズマエッチング性が充分優れ、また、比較的汎用なものであるため入手し易いし、膜の形成も容易であるという利点もある。
【００２０】
前記シリコンよりも耐プラズマエッチング性が高い材質からなる膜の厚みが、１μｍ〜２ｍｍであることが好ましい（請求項３）。
上記範囲内の厚さの膜であれば、ガス噴出口周辺の変形を抑制する効果を十分得ることができるとともに、製造コストも低く抑えることができる。
【００２１】
用いられるシリコンの比抵抗は、０．００１〜１００Ω・ｃｍであることが好ましい（請求項４）。
比抵抗がこの範囲のシリコンであれば上部電極として好適であり、また、シリコンウェーハとしても汎用的に用いられるものなので、入手が容易であり経済的にも有利である。
【００２２】
また、シャワープレートは、１８０〜５００ｍｍの直径及び２〜３０ｍｍの厚さを有するものであることが好ましい（請求項５）。
シャワープレートの直径は処理する基板よりも大きな直径とすることが有利であり、上記範囲の大きさのシャワープレートであれば、汎用の６インチ（１５０ｍｍ）以上のシリコンウェーハに対するプラズマ処理に好適に対応することができるし、機械的強度、整流作用も十分となる。
【００２３】
また、上記シリコンよりも耐プラズマエッチング性が高い材質からなる膜の表面粗さＲａは、２．０μｍ以下とすることができる（請求項６）。
本発明では、前述のようにシリコンよりも耐プラズマエッチング性が高い材質からなる膜が、シリコン母材のガスを噴出させる側のシリコン母材と略同一面とすることができるために、研磨等によりシリコン母材と同様にシリコンよりも耐プラズマエッチング性が高い材質からなる膜の表面粗さを上記範囲のように小さいものとすることができる。従って、プラズマ処理中に発生する発塵等もより少なく、コンタミネーションの発生を効果的に防ぐことができる。
【００２４】
さらに本発明によれば、プラズマ処理装置における上部電極として用いるシャワープレートの製造方法において、少なくとも、シリコンからなる母材を用い、該母材に反応ガスを噴出させるためのガス噴出口を形成し、該母材のガスを噴出させる側の面において前記ガス噴出口の周囲にザグリ穴を形成し、前記母材のガスを噴出させる側の面全面上にシリコンよりも耐プラズマエッチング性が高い材質からなる層を形成させ、その後前記ザグリ穴以外の母材が表面に出てくるまで前記耐プラズマエッチング性が高い層を研磨除去して前記ザグリ穴部分にのみシリコンよりも耐プラズマエッチング性が高い材質からなる膜を形成させることを特徴とするプラズマ処理用シャワープレートの製造方法が提供される（請求項７）。
【００２５】
このような製造方法によれば、各ガス噴出口の周囲にのみ所望の膜を容易に形成させることができ、前記のようなシャワープレートを低コストで製造することができる。特に、耐プラズマエッチング性に優れた膜とシリコン母材のガスを噴出させる側の面は略同一面となり、その表面粗さを非常に小さいものとすることができる。
【００２６】
前記シリコンよりも耐プラズマエッチング性が高い材質からなる膜を、アルミナ、イットリア、窒化アルミニウム、窒化ケイ素、炭化ケイ素、サファイア、及びダイヤモンドのうちの少なくとも一種を含む膜とすることができる（請求項８）。
これらの材質は、シリコンよりも耐プラズマエッチング性が充分優れ、また、比較的汎用なものであるため入手し易いし、膜の形成も容易であるという利点もある。
【００２７】
また、前記ザグリ穴の深さを、１μｍ〜２ｍｍとすることが好ましい（請求項９）。
上記範囲内の深さのザグリ穴に形成された膜であれば、ガス噴出口周辺の変形を抑制する効果を十分得ることができるとともに、製造コストも低く抑えることができる。
【００２８】
【発明の実施の形態】
以下、本発明の実施の形態について図面を参照しながら具体的に説明するが、本発明はこれらに限定されるものではない。
図１は、本発明のシャワープレートの一例を示しており、図２は、ガス噴出口付近の断面を示している。
このシャワープレート１は、シリコン単結晶からなる円板（シリコン母材）７に反応ガスを噴出させるためのガス噴出口５が多数形成されており、さらに、ガスを噴出させる側の面におけるガス噴出口５の周囲にのみリング状にシリコンよりも耐プラズマエッチング性が高い材質からなる膜６が形成されている。
【００２９】
膜６の材質は、プラズマ化された反応ガスに対してシリコンよりもエッチングされ難く、コンタミネーションの発生が効果的に防がれるものであれば特に限定されないが、アルミナ、イットリア、窒化アルミニウム、窒化ケイ素、炭化ケイ素、サファイア、及びダイヤモンドのうちの少なくとも一種を含む膜を用いることができる。
【００３０】
これらの材質からなる膜は、シリコン母材のガス噴出口の周囲にザグリ穴が形成され、そのザグリ穴部分に形成されたものであり、これは母材のシリコンよりも優れた耐プラズマエッチング性を発揮するので、エッチングにより消耗され易いガス噴出口周囲の消耗を効果的に防ぐことができる。また、上記材質は比較的汎用なものであるため入手し易いとともに、膜の形成も容易である。
【００３１】
ガス噴出口５の周囲の膜６の厚さは、典型的にはザグリ穴の深さと同じとされ、ガス噴射口５周辺の変形を抑制する効果を十分得ることができる厚さであればよいが、膜６の厚さが１μｍより薄いと、ガス噴射口５の周辺の変形を抑制する効果が長く得られないおそれがあり、一方、２ｍｍより厚いと、当初シャワープレートに加工する孔を大きくする必要が生じて機械的強度が劣ったり、製造コストが上昇してしまうことがあるので、１μｍ〜２ｍｍの厚さであることが好ましい。
【００３２】
また、膜６の大きさ等に関しては、ガス噴出口５の変形を防ぐことができるとともに、ガス噴出口５の周囲以外ではシリコンが十分露出する大きさであれば良い。好ましくは、図１に示されるように、各ガス噴出口５の周りに円形状に均一に形成すれば良い。この場合、ガス噴出口５の内径、数、間隔などにもよるが、膜６の外径をＤ、ガス噴出口５の内径をｄとすると、ｄ＜Ｄ＜１０ｄとなるように形成されていることが好ましい。このような膜６がガス噴出口５の周囲に沿って形成されていれば、ガス噴出口５の変形を効果的に防ぐことができるとともに、ガス噴出側の面、すなわち、プラズマに接し得る面にはシリコンが十分露出していることになるので、プロセス中に発生するフッ素を十分除去することができ、また、コンタミネーションの発生も効果的に防ぐことができる。
一方、膜６の大きさがＤ≧１０ｄであると、ガス噴出口５周囲の消耗を防ぐことはできるが、シリコン表面積が十分でなくなり、シリコンによるフッ素を除去する効果が十分得られなくなるおそれがあるので、膜６の大きさはＤ＜１０ｄであることが好ましい。
また、本発明では、膜６は、シリコン母材７のガス噴出口５の周囲に形成されたザグリ穴部分に形成されているので、当該膜６の面とシリコン母材７のガスを噴出させる側の面とは略同一面となり、シリコン母材７と膜６との間にほとんど凹凸がないものとすることができる。したがって、ゴミの付着や発塵性が低いとともに、膜が剥離することもないという利点がある。
【００３３】
シャワープレート１の大きさに関しては、その直径が処理する基板よりも大きな直径とすることが有利であり、例えば、プラズマ処理されるシリコンウェーハは、主に６インチ（１５０ｍｍ）、８インチ（２００ｍｍ）、１２インチ（３００ｍｍ）径のものがあるので、これらのウェーハの処理に対応すべく、１８０〜５００ｍｍの範囲の直径とすることが好ましい。もちろん、被処理ウェーハ径がこれ以上に大きくなった場合には、それに基づき本発明のシャワープレート径も大きくすれば良い。
また、シャワープレート１の厚さに関しては、２ｍｍ未満であると反応ガスを整流する効果が得られなかったり、機械的な強度が劣るおそれがあり、一方、３０ｍｍを超えると、シリコン母材７に多数のガス噴出口５を形成するのが難しくなり、製造コストも上昇するので、２〜３０ｍｍの厚さとすることが好ましい。
【００３４】
母材７のシリコンに関しては、デバイス作製用のシリコンウェーハとして通常使用されている、比抵抗が０．００１〜１００Ω・ｃｍのシリコン単結晶を好適に用いることができる。このようなシリコンを母材７とすれば、プラズマ処理装置の上部電極として好適に使用することができ、プレート１の材質が被処理物であるシリコンウエーハの材質とほぼ同じになるので、表面のシリコンがエッチングされてもコンタミネーションの発生をより効果的に防ぐことができる。また、上記範囲の比抵抗を有するシリコン単結晶はシリコンウェーハとしても汎用されているため入手し易く、経済的にも有利である。
【００３５】
本発明では、膜６は、ガスを噴出させる側のシリコン母材７にザグリ穴が形成され、そのザグリ穴部分に形成されており、シリコン母材７と略同一面である。そのため、研磨等によりシリコン母材７と同様に膜６の表面粗さＲａを、２．０μｍ以下と低いものとすることができる。これにより、プラズマ処理中に膜６から発生する発塵等も少なく、コンタミネーションの発生を一層効果的に防ぐことができる。
【００３６】
上記のようなシャワープレート１は、例えば以下のように製造することができる。
まず、母材として、チョクラルスキー法（ＣＺ法）により育成したシリコン単結晶インゴットを所望の厚さに切断するなどして所定の大きさのシリコン円板を用意する。次いでこのシリコン母材７に反応ガスを噴出させるためのガス噴出口５を形成する。具体的には、超音波加工法、放電加工法、レーザー加工法、ダイヤ加工法などの従来利用されている加工法により、シリコン母材の所定の位置に、所望の径を有する多数のガス噴出口５を穿設することができる。
なお、各ガス噴出口５の大きさや数は特に限定されるものでないが、例えば直径０．１〜３ｍｍの範囲のものを数十〜数百個、あるいはそれ以上形成することで、反応ガスの流量、圧力等を制御しながらガスを整流して噴出させることができる。
【００３７】
次に、このガス噴出口５を穿設する際、または穿設した後にガス噴出口５のガス噴出側に、ガス噴出口５よりもやや大径のザグリ穴を加工する。この加工方法もダイヤ加工法などの適当な加工手段をとれば良い。ザグリ穴の外径Ｄは、エッチングの条件等から適宜選択すれば良いが、好ましくは、ガス噴出口５の内径をｄとすると、ｄ＜Ｄ＜１０ｄとなるように加工するのが良い。このような外径のザグリ穴に形成された膜６は、ガス噴出口の変形を防ぐことができるとともに、シリコンが十分に露出していることになるので、プロセス中に生成するフッ素を効果的に除去し、コンタミネーションの発生を防ぐことができる。また、ザグリ穴の深さもシリコン母材単独で使用時に噴出口がテーパになる深さを参考に設定する等の手段をとれば良いが、好ましくは、１μｍ〜２ｍｍとするのが良い。このような深さのザグリ穴部分に形成された膜６であれば、ガス噴出口５の周辺の変形を十分に抑制することができる。
【００３８】
次に、シリコン母材７のガスを噴出させる側の面全面上にシリコンよりも耐プラズマエッチング性が高い材質からなる層を形成させる。このような耐プラズマエッチング性が高い層を形成させる方法は特に限定されるものではないが、化学気相蒸着（ＣＶＤ）法や溶射法などを好適に用いることができる。その後、ザグリ穴以外のシリコン母材が表面に現れるまで、前記耐プラズマエッチング性が高い層の研磨除去を行う。この研磨は、シリコンウェーハ製造時に使用される通常のラッピングやミラーポリッシュを用いれば良く、例えばその表面粗さＲａが２．０μｍ以下になるまで研磨を行えばさらに好適である。こうして、膜６とシリコン母材７のガスを噴出させる側の面は略同一面となり、その表面粗さを非常に小さいものとすることができる。さらに、プラズマ処理装置に取り付けるための取付穴をプレートの周囲に設ければ良い。
【００３９】
上記のようなシャワープレート１を用いてシリコンウエーハのプラズマ処理を行う際には、図３に示すようなプラズマ処理装置１０に、プレートの周囲に設けた取付穴（図示せず）を介してビスで取付け、上部電極１１として使用する。
そして、下部電極４上に処理されるシリコンウエーハＷを載置し、ＣＦ４等の反応ガスをガス噴出口５から噴出させながら、対向する下部電極４との間の放電によりプラズマを発生させることで、ウエーハＷの表面をプラズマエッチング処理することができる。
【００４０】
本発明では、シャワープレート１の表面のうち、ガス噴出口５の周りを除いた大部分はシリコンであり、この表面がプラズマに接触することになるので、反応ガスが解離して発生する余剰なフッ素を除去することができる。これにより、プラズマの組成が処理中に変化することなく、均一なプラズマ処理が可能となる。また、表面に露出しているシリコンの部分はエッチングされるが、処理するウェーハと同素材であるのでコンタミネーションの発生を防ぐことができる。
【００４１】
また、プラズマエッチングにより最も消耗されやすいガス噴出口５の周囲には、シリコンよりも耐プラズマエッチング性が高い膜６が形成されているので、長時間使用しても噴出口５がほとんど変形せず、エッチングレートの変化を起こさず、ウェーハに対するエッチングの均一性も維持することができる。
【００４２】
【実施例】
以下、実施例及び比較例を示して本発明をより具体的に説明するが、本発明はこれらに限定されるものではない。
（実施例１）
ＣＺ法により育成したシリコン単結晶インゴットを加工して直径２８０ｍｍ、厚さ５ｍｍの単結晶シリコンを母材とし、ガス噴出口として内径０．５ｍｍの孔を厚さ方向に５００ヶ所穿孔して形成した。次いで、ガスを噴出させる側の面において、すべてのガス噴出口の周りに、外径０．７ｍｍ、深さ０．２ｍｍの円形のザグリ穴を形成した。そして、ガスを噴出させる側のシリコン母材の面全面上に、溶射によってイットリアの層を１ｍｍ形成した。そして、ザグリ穴以外のシリコン母材が表面に出てくるまでそのイットリアの層をラップ加工、ポリッシュ加工をほどこして研磨除去し、またその表面粗さＲａが２．０μｍ以下になるまで研磨を行って、ガス噴出口周囲のザグリ穴部分にイットリアの膜を形成したシャワープレートを製造した。
【００４３】
（実施例２）
実施例２として、実施例１と同様の製造方法によりガス噴出口周囲のザグリ穴部分にイットリアの膜を形成したシャワープレートであるが、ただし表面粗さＲａを３．０μｍとしたものを用意した。
【００４４】
（比較例１）
比較例１として、上記と同様の単結晶シリコンからなり、同様のガス噴出口を穿孔により形成したが、イットリアの膜を形成しなかったシャワープレートも用意した。
【００４５】
実施例１、２及び比較例１で製造した３枚のシャワープレートを図３に示したようなプラズマエッチング装置に上部電極として順に取り付け、ＣＦ４を含有する反応ガスを供給しながら各々２００時間にわたってシリコンウェーハをプラズマ処理し、デバイス歩留まりを確認した。結果を表１に示す。
【００４６】
【表１】
2004228500.tif 000003
【００４７】
表１の結果から明らかなように、比較例１のシャワープレートを用いた場合では８５％のデバイス歩留りに留まったが、実施例２のシャワープレートを用いた場合では９２％の高いデバイス歩留まりが達成され、さらに、実施例１のシャワープレートを用いた場合では９８％の極めて高いデバイス歩留りが達成された。
【００４８】
また、２００時間の処理を行った後に、実施例１、２及び比較例１のシャワープレートにおけるガス噴出口のガスを噴出させる側の口径を測定した結果を表２に示す。
【００４９】
【表２】
2004228500.tif 000004
【００５０】
表２に示されるように、比較例１のシャワープレートでは、ガスを噴出させる側の口径が３．１ｍｍと大きく広がっており、交換が必要となっていたのに対し、ガス噴出口の周囲に膜を形成した実施例１、２のシャワープレートではそれぞれ０．５５ｍｍ、０．５７ｍｍとほぼ当初の口径（０．５ｍｍ）が維持されていた。
【００５１】
実施例１、２のシャワープレートを用いた場合、プラズマ処理中に発生した余剰なフッ素を除去する効果を発揮したためプラズマ組成が変化せず、また、ガス噴出口がほとんど変形しなかったため、均一な処理を行うことができる。さらに、実施例１のシャワープレートの場合は、発生する発塵等も少ないため、コンタミネーションの発生を効果的に防ぐことができる。これらの理由から極めて高いデバイス歩留まりを実現することができたと考えられる。
【００５２】
尚、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
例えば、上記実施形態では、母材としてシリコンの円板を用いる場合について説明したが、ガスを噴出させる側の面がシリコンであれば必ずしも母材全体がシリコンである必要はなく、例えば、シャワープレートのガスを噴出させる側の面をシリコンでコーティングしたものを母材としてシャワープレートを構成しても良い。
【００５３】
【発明の効果】
以上のように、本発明では、プラズマ処理装置において用いられるシャワープレートのガスを噴出させる側の面がシリコンからなり、且つガスを噴出させる側の面におけるシリコン母材のガス噴出口の周囲にザグリ穴が形成され、該シリコン母材のガス噴出口のザグリ穴部分にシリコンよりも耐プラズマエッチング性が高い材質からなる膜が形成されたものとすることにより、シリコンの優位性を生かしつつ、ガス噴出口の周囲が消耗されにくい長寿命のシャワープレートとなる。従って、これを長時間使用してシリコンウェーハのプラズマ処理を行っても、プロセス中に生成するフッ素を除去し、コンタミネーションを引き起こさず、均一なプラズマ処理を行うことができ、結果としてデバイス歩留りの向上を計ることができる。
【図面の簡単な説明】
【図１】本発明のシャワープレートの一例を示す概略平面図である。
【図２】ガス噴出口付近の概略断面図である。
【図３】プラズマ処理装置の一例を示す概略図である。
【符号の説明】
１，１１…シャワープレート（上部電極）、  ２…チャンバ、
３…フォーカスリング、  ４…下部電極、  ５…ガス噴出口、
６…シリコンよりも耐プラズマエッチング性が高い膜、
７…母材（シリコン）、  １０…プラズマ処理装置、
Ｗ…シリコンウェーハ。
【図１】
2004228500.tif 000005
【図２】
2004228500.tif 000006
【図３】
2004228500.tif 000007